Керамическая масса
CERAMIC MIXTURE

Изобретение относится к составам керамических масс, которые могут быть использованы в производстве облицовочной плитки.
Известна керамическая масса, включающая, мас. %: глина легкоплавкая 20,0-40,0; глина тугоплавкая 25,0-35,0; глинистые гравитационные отходы обогащения циркон-ильменитовой руды 35,0-45,0 [1].
Задача изобретения состоит в повышении прочности изделий, полученных из керамической массы.
Технический результат достигается тем, что керамическая масса, включающая глину легкоплавкую, глину тугоплавкую, глинистые гравитационные отходы обогащения циркон-ильменитовой руды, дополнительно содержит шамот и карбоксиметилцеллюлозу при следующем соотношении компонентов, мас. %: глина легкоплавкая 49,8-54,8; глина тугоплавкая 5,0-10,0; глинистые гравитационные отходы обогащения циркон-ильменитовой руды 30,0-35,0; шамот 5.0-10,0; карбоксиметилцеллюлоза 0,2-0,3.
В таблице приведены составы керамической массы.
2
2
3
2
3
3
2
2
3
2
3
2
2
2
3
Для приготовления керамической массы могут быть использованы, например: легкоплавкая глина Мало-Ступкинского месторождения, характеризующаяся следующим химическим составом, мас. %: SiO 52,0-75,1; AlO 12,67-21,94; FeO 2,7-6,44; СаО 1,76-7,07; MgO 1,08-5,42; SO 0,87; п.п.п. 3,01-4,2; тугоплавкая глина Троицко-Байновского месторождения, характеризующаяся следующим химическим составом, мас. %: SiO 44,59-54,14; AlO 27,13-35,85; FeO 1,48-2,48; TiO 1,14-1,97; СаО 0,38-0,81; MgO 0,23-0,42; KO 0,21-0,6; NaO 0,25-0,45; SO 1,34-3,62; п.п.п. 11,48-13,86. Глинистые отходы обогащения циркон-ильменитовой руды включают глину; до 3 мас. % циркона; до 2 мас. % ильменита.
Подготовленные компоненты дозируют в требуемых количествах и смешивают. Влажность массы выбирают в пределах 18-26%. Из приготовленной массы пластическим способом формуют плитку, которую сушат до влажности не более 6% и обжигают при температуре 1000-1100°С.
Источник информации
1. SU 1451128, 1989.